АНТИСТАТИЧЕСКИЕ КОМПОЗИЦИИ, ВКЛЮЧАЮЩИЕ ТЕРМОПЛАСТИНЧАТЫЙ ПОЛИЭФИР И СМЕСЬ АНТИСТАТИЧЕСКИХ ДОБАВОК

1. Композиция Z, включающая компонент A, компонент B, компонент C и компонент P, в которой
компонент A является алкилсульфонатом, алкилбензолсульфонатом и/или олефинсульфонатом;
компонент B включает моноглицерид жирной кислоты;
компонент C является полиэтиленгликолем;
и компонент C является термопластичным полиэфиром.
6
22
2. Композиция Z по п.1, в которой компонент A является C-C-алкилсульфонатом щелочного металла.
4
24
3. Композиция Z по п.1 или 2, в которой жирная кислота моноглицерида жирной кислоты имеет длину цепи C-C.
4. Композиция Z по п.1 или 2, в которой термопластичный полиэфир P включает компонент диола, который выбран из группы, состоящей из этиленгликоля, диэтиленгликоля, бутан-1,4-диола, циклогексилен-1,4-диола, 1,4-циклогексилендиметанола и 2,2,4,4-тетраметилциклобутан-1,3-диола.
5. Композиция Z по п.1 или 2, в которой термопластичный полиэфир Р содержит компонент дикарбоновой кислоты, который выбран из группы, состоящей из терефталиевой кислоты, диметилтерефталиевой кислоты, фталиевой кислоты, изофталиевой кислоты и нафталин-2,6-дикарбоновой кислоты.
6. Композиция Z по п.1 или 2, в которой термопластичный полиэфир Р является гомополимером, выбранным из группы, состоящей из полибутилентерефталата, полиэтилентерефталата, полиэтилен-2,6-нафталата, политриметилентерефталата и поли-(1,4-циклогексилендиметилтерефталата).
7. Композиция Z по п.1 или 2, в которой термопластичный полиэфир Р является сополимером, выбранным из группы полиэтилентерефталата, модифицированного диэтиленгликолем или циклогексан-1,4-диметанолом, или из группы полиэтилентерефталата, модифицированного изофталевой кислотой.
8. Композиция Z по п.1 или 2, в которой термопластичный полиэфир Р является сополимером, выбранным из группы термопластичных полиэфиров полученных из диметилтерефталата, 1,4-циклогексан-1,4-диметанола и 2,2,4,4-тетраметилциклобутан-1,3-диола.
9. Композиция Z по п.1 или 2, включающая
0,05-30 мас.% компонента A,
0,01-12,5 мас.% компонента B,
0,05-30 мас.% компонента C,
27,5-99,89 мас.% компонента P
мас.% приведены относительно общей массы композиции Z.
10. Композиция Z по п.1 или 2, в которой композиция Z является концентратом, включающим
4,1-30 мас.% компонента A,
1-12,5 мас.% компонента B;
5-30 мас.% компонента C;
27,5-89,9 мас.% компонента P;
мас.% приведены относительно общей массы композиции Z.
11. Способ получения композиции Z по любому из пп.1-10, характеризующийся тем, что компоненты A, B, C и P физически смешивают друг с другом.
12. Способ по п.11, в котором смешивание осуществляют с помощью устройства, выбранного из группы, состоящей из экструдеров, смесителей, прессов, литьевых машин и лопастных смесителей.
13. Применение композиции Z по любому из пп.1-10 для изготовления антистатических термопластичных полиэфирных изделий.
14. Применение по п.13 для изготовления антистатических термопластичных одно- или многослойной полиэфирной пленки, листа или картона.
15. Применение по п.13 или 14 для изготовления антистатической упаковки и изделия, предназначенного для предотвращения взрыва.